(57)【要約】      （修正有）【課題】腐食環境下で良好なじん性を示す鋼組成物を提供する。【解決手段】銅（Ｃｕ）含有量が０.１５重量％以下という低い値で、かつその他の鋼の組成を所定の値に選択された鋼組成物であって、鋼組成物の総体積を基準にしてマルテンサイト含有量が９５体積％以上でありかつベイナイト含有量が５体積％未満である微細構造を有し、平均マルテンサイトパケットサイズｄpacketが３μｍ未満であり、粒径ｄpが７０ｎｍ以上でありかつ４Ａπ／Ｐ2［ここで、Ａは粒子突出部分の面積でありそしてＰは粒子突出部分の周囲の長さである］に従って計算した平均セメンタイト形状係数が０.６２に等しいか或いはそれ以上であるセメンタイト沈澱物を有し、鋼の表面近くにマッキノー鉱の接着性腐食生成物層が形成されて、水素の透過を低下させる保護が鋼の表面にもたらされるようにした鋼組成物。【選択図】図１
2014208913.tif 000002
【特許請求の範囲】
【請求項１】
鋼組成物であって、元素の量を鋼組成物の総重量を基準にした重量％で表して、
炭素（Ｃ）含有量が０.２０から０.３０重量％、
マンガン（Ｍｎ）含有量が０.１０から１.００重量％、
ケイ素（Ｓｉ）含有量が０から０.５０重量％、
クロム（Ｃｒ）含有量が０.４０から１.５０重量％、
モリブデン（Ｍｏ）含有量が０.１０から１.００重量％、
ニオブ（Ｎｂ）含有量が０.００から０.１０重量％、
アルミニウム（Ａｌ）含有量が０.００から０.１０重量％、
カルシウム（Ｃａ）含有量が０から０.０１重量％、
ホウ素（Ｂ）含有量が１００ｐｐｍ未満、
チタン（Ｔｉ）含有量が０から０.０５重量％、
タングステン（Ｗ）含有量が０.１０から１.５０重量％、
バナジウム（Ｖ）含有量が０.００から０.０５重量％以下、
銅（Ｃｕ）含有量が０.００から０.１５重量％以下、
酸素（Ｏ）含有量が２００ｐｐｍ未満、
窒素（Ｎ）含有量が０.０１重量％未満、
硫黄（Ｓ）含有量が０.００３重量％未満、
燐（Ｐ）含有量が０.０１５重量％未満、かつ
残りが鉄および不可避の不純物であり、
鋼組成物の総体積を基準にしてマルテンサイト含有量が９５体積％以上でありかつベイナイト含有量が５体積％未満である微細構造を有し、平均マルテンサイトパケットサイズｄpacketが３μｍ未満であり、粒径ｄpが７０ｎｍ以上でありかつ４Ａπ／Ｐ2［ここで、Ａは粒子突出部分の面積でありそしてＰは粒子突出部分の周囲の長さである］に従って計算した平均セメンタイト形状係数が０.６２に等しいか或いはそれ以上であるセメンタイト沈澱物を有し、銅（Ｃｕ）含有量が０.１５重量％以下という低い値であることにより鋼の表面近くにマッキノー鉱の接着性腐食生成物層が形成されて表面下の水素濃度が低くなる、ことを特徴とする鋼組成物。
【請求項２】
Ｍｏ／１０＋Ｃｒ／１２＋Ｗ／２５＋Ｎｂ／３＋２５＊Ｂが０.０５重量％から０.３９重量％の範囲である式を満足させる請求項１記載の鋼組成物。
【請求項３】
１２０から１４０ｋｓｉの範囲の降伏応力を示す請求項１および２のいずれか記載の鋼組成物。
【請求項４】
ＮＡＣＥ  ＴＭ０１７７の試験方法Ａに従って原寸試験片が示す特定の最小降伏強度（ＳＭＹＳ）の８５％の応力で試験して測定した時の鋼組成物の硫黄応力腐食（ＳＳＣ）抵抗が７２０時間である請求項１−３のいずれか記載の鋼組成物。
【請求項５】
炭素（Ｃ）含有量が０.２０から０.３０重量％、
マンガン（Ｍｎ）含有量が０.２０から０.５０重量％、
ケイ素（Ｓｉ）含有量が０.１５から０.４０重量％、
クロム（Ｃｒ）含有量が０.４０から１.００重量％、
モリブデン（Ｍｏ）含有量が０.３０から０.８０重量％、
ニオブ（Ｎｂ）含有量が０.０２０から０.０６０重量％、
アルミニウム（Ａｌ）含有量が０.０２０から０.０７０重量％、
カルシウム（Ｃａ）含有量が０から０.０１重量％、
ホウ素（Ｂ）含有量が１０から３０ｐｐｍ、
チタン（Ｔｉ）含有量が０.０１から０.０３０重量％、
タングステン（Ｗ）含有量が０.２０から０.６０重量％、
バナジウム（Ｖ）含有量が０.００から０.０５重量％以下、
銅（Ｃｕ）含有量が０.００から０.０８重量％以下、
酸素（Ｏ）含有量が２００ｐｐｍ未満、
窒素（Ｎ）含有量が０.０１重量％未満、
硫黄（Ｓ）含有量が０.００２重量％未満、かつ
燐（Ｐ）含有量が０.０１０重量％未満である、
請求項１−４のいずれか記載の鋼組成物。
【請求項６】
管に成形されている請求項１−５のいずれか記載の鋼組成物。
【請求項７】
Ｍｏ／１０＋Ｃｒ／１２＋Ｗ／２５＋Ｎｂ／３＋２５＊Ｂが０.１０重量％から０.２６重量％の範囲である式を満足させる請求項２記載の鋼組成物。
【発明の詳細な説明】
【技術分野】
【０００１】
本開示の態様は、腐食環境下で良好なじん性を示す鋼組成物に向けたものである。本態様は、また、水素の透過を低下させる保護が鋼の表面にもたらされるようにすることにも関する。更に、熱処理操作ウインドおよび圧延温度における表面耐酸化性に関しても良好な工程制御を与える。
【背景技術】
【０００２】
水素が金属の中に入り込むことは、エネルギー貯蔵に関してばかりでなく遷移金属の劣化、例えば剥離、水素脆化、亀裂および腐食などに関しても広範に調査されてきている。金属、例えば鋼など中の水素濃度は、その鋼の腐食速度、鋼の上に生じる腐食膜が示す保護および水素が鋼中で示す拡散の影響を受け得る。水素が鋼中で示す可動性は更に微細構造（沈澱物の種類および量を包含）、粒界および転位密度の影響も受ける。このように、水素吸収量は水素−微細構造の相互作用ばかりでなくまた生じる腐食性生成物が示す保護にも依存する。
【０００３】
水素の吸収は、また、吸収される触媒毒種、例えば硫化水素（Ｈ2Ｓ）などの存在によっても増加し得る。そのような現象は充分には理解されていないが、油抽出で用いられる高強度低合金鋼（ＨＳＬＡ）にとって重要である。鋼が示す高い強度とＨ2Ｓ環境下における高い水素量の組み合わせによって鋼の壊滅的な破壊がもたらされる可能性がある。
【０００４】
従って、前記により、攻撃的環境、例えばＨ2Ｓ含有環境下などで示す耐食性を向上させた鋼組成物が継続して求められている。
【発明の概要】
【０００５】
本出願の態様は、腐食環境下で向上した特性を示す鋼組成物に向けたものである。本態様は、また、水素の透過を低下させる保護が鋼の表面にもたらされるようにすることにも関する。更に、熱処理操作ウインドおよび圧延温度における表面耐酸化性に関しても良好な工程制御を与える。
【０００６】
本開示は、１つの態様において、元素の量を鋼組成物の総重量を基準にした重量％で表して、
炭素（Ｃ）含有量が約０．２から０．３重量％、
マンガン（Ｍｎ）含有量が約０．１から１重量％、
ケイ素（Ｓｉ）含有量が約０から０．５重量％、
クロム（Ｃｒ）含有量が約０．４から１．５重量％、
モリブデン（Ｍｏ）含有量が約０．１から１重量％、
ニオブ（Ｎｂ）含有量が約０から０．１重量％、
アルミニウム（Ａｌ）含有量が約０から０．１重量％、
カルシウム（Ｃａ）含有量が約０から０．０１重量％、
ホウ素（Ｂ）含有量が約１００ｐｐｍ未満、
チタン（Ｔｉ）含有量が約０から０．０５重量％、
タングステン（Ｗ）含有量が約０．１から１．５重量％、
バナジウム（Ｖ）含有量が約０から約０．０５重量％以下、
銅（Ｃｕ）含有量が約０から約０．１５重量％以下、
酸素（Ｏ）含有量が約２００ｐｐｍ未満、
窒素（Ｎ）含有量が約０．０１重量％未満、
硫黄（Ｓ）含有量が約０．００３重量％未満、かつ
燐（Ｐ）含有量が約０．０１５重量％未満である、
鋼組成物を提供する。
【０００７】
別の態様ではこの上に示した元素の必ずしも全部を本鋼組成物に存在させる必要はなくかつ酸性使用の目的で使用可能な他の組成物も意図することは理解されるであろう。１つの態様において、そのような鋼は、下記の組成：
元素の量を鋼組成物の総重量を基準にした重量％で表して、
炭素（Ｃ）含有量が約０．２から０．３重量％、
マンガン（Ｍｎ）含有量が約０．１から１重量％、
クロム（Ｃｒ）含有量が約０．４から１．５重量％、
ケイ素（Ｓｉ）含有量が約０．１５から０．５重量％、
モリブデン（Ｍｏ）含有量が約０．１から１重量％、
タングステン（Ｗ）含有量が約０．１から１．５重量％、
ニオブ（Ｎｂ）含有量が約０から０．１重量％、かつ
ホウ素（Ｂ）含有量が約１００ｐｐｍ未満である、
組成を包含し得る。
【０００８】
別の態様として、炭素（Ｃ）、モリブデン（Ｍｏ）、クロム（Ｃｒ）、タングステン（Ｗ）、ニオブ（Ｎｂ）およびホウ素（Ｂ）を含有して成る鋼組成物を提供する。この鋼組成物は、元素各々の量を総鋼組成物の重量％で表して、Ｍｏ／１０＋Ｃｒ／１２＋Ｗ／２５＋Ｎｂ／３＋２５＊Ｂが約０．０５から０．３９重量％の範囲である式を満足させる。
【０００９】
さらなる態様として、鋼組成物の製造方法を提供する。この方法は、炭素（Ｃ）、モリブデン（Ｍｏ）、クロム（Ｃｒ）、タングステン（Ｗ）、ニオブ（Ｎｂ）、ホウ素（Ｂ）およびこれらの組み合わせの中の少なくとも１つを得ることを含んで成る。この方法は、更に、その得た元素の各々の量を元素の量を鋼組成物の総重量を基準にした重量％で表してＭｏ／１０＋Ｃｒ／１２＋Ｗ／２５＋Ｎｂ／３＋２５＊Ｂが約０．０５から０．３９重量％の範囲である式を満足させるように選択することも含んで成る。
【００１０】
別の態様として、本組成物をＮＡＣＥ  ＴＭ０１７７の試験方法Ａに従って原寸試験片が示す特定の最小降伏強度（ＳＭＹＳ）の約８５％の応力で試験して測定した時にそれが示す硫黄応力腐食（ＳＳＣ）抵抗は約７２０時間である。
【００１１】
別の態様として、本鋼組成物は、更に、モードＩの硫化物応力腐食亀裂じん性（ＫISSC）と降伏強度の間で実質的に線形の関係を示す。
【００１２】
さらなる態様として、本鋼組成物を管に成形する。
【図面の簡単な説明】
【００１３】
【図１】図１に、開示する鋼組成物の態様が示すモードＩの硫化物応力腐食亀裂じん性（ＫISSC）値を降伏強度の関数として示す。
【図２】図２に、開示する鋼組成物の態様が示す正規化５０％ＦＡＴＴ値［Ｃｈａｒｐｙ試験片の破壊表面が５０％の延性面積と５０％の脆性面積を示す時の温度］をパケットサイズの関数として示し、この図は、パケットサイズの微調整によって正規化じん性を向上させることができることを示している。
【図３】図３に、開示する鋼組成物の態様が示す正規化ＫISSCをパケットサイズの関数として示す。
【図４】図４に、開示する鋼組成物の態様が示す降伏強度測定値を焼き戻し温度の関数として示す。
【特定態様の詳細な説明】
【００１４】
本開示の態様は酸性使用環境用の鋼組成物を提供するものである。興味の持たれる特性には、これらに限定するものでないが、焼き入れ性、微細構造、沈澱物の構造、硬度、降伏強度、じん性、耐食性、硫化物応力腐食亀裂抵抗（ＳＳＣ）、水素拡散に対抗する保護層の形成および高温における耐酸化性が含まれる。
【００１５】
特定の態様として、選択した微細構造パラメーターを持たせた組成物の態様が示すモードＩの硫化物応力腐食亀裂じん性（ＫISSC）と降伏強度（ＹＳ）の間の関係が実質的に線形であることも開示する。そのような微細構造パラメーターには、これらに限定するものでないが、粒子微調整、マルテンサイトパケットサイズおよび沈澱物の形状および分布が含まれ得る。
【００１６】
他の態様として、更に、下記の微細構造パラメーターの中にそのような関係をもたらす特別な関係が存在することも見いだした：
・  平均パケットサイズｄpacketが約３μｍ未満である。
・  粒径ｄpが約７０ｎｍ以上でありかつ以下に考察する如き形状係数が約０．６２に等しいか或はそれ以上である沈澱物を有すること。
・  鋼組成物の総体積を基準にした体積分率で表してマルテンサイト量が約９５体積％以上の微細構造を有すること。
【００１７】
加うるに、選択した範囲内の微細構造パラメーターを持たせた鋼組成物の態様はまた追加的利点も示し得ることも見いだした。例えば、本鋼組成物は酸性環境下で向上した耐食性を示すばかりでなく向上した工程制御も示し得る。
【００１８】
特定の態様として、下記の如く選択した元素を添加するか或は制限することによってそのような向上をもたらす：
・  タングステン（Ｗ）を添加することによって、鋼が熱間圧延工程中に用いられる燃焼炉内に典型的に生じる雰囲気中で加熱された時にそれが起こす酸化を低下させる。
・  銅（Ｃｕ）の最大含有量を制限することによって、接着性腐食生成物層が生じるようにすることで鋼が示す水素透過性を抑制する。
・  酸素（Ｏ）によって、孤立含有粒子の大きさを約５０μｍ未満にすることで大きさが過剰な含有物が鋼中に生じないようにする。そのような含有物を抑制すると更に水素亀裂を起こさせる核形成部位の形成も抑制される。
・  バナジウム（Ｖ）含有量を低くすることによって、焼き戻し曲線の急傾斜の度合（焼き戻し温度と対比させた降伏強度）を小さくすることで工程制御能力を向上させる。
【００１９】
特定の態様として、また、Ｗを含有し、Ｃｕ含有量およびＶ含有量が低くかつ更にこの上で考察した微細構造、パケットサイズおよび沈澱物の形状および大きさも示す鋼組成物も開示する。そのような組成物を以下の表１に特に明記しない限り総組成物の重量％を基準にして示す。以下に示す全ての元素を全ての鋼組成物に含める必要はなく、従って、その示した元素の中の全部ではなく数種を含有する変形も考えられることは理解されるであろう。
【００２０】
【表１】
2014208913.tif 000003
【００２１】
炭素（Ｃ）
炭素は、当該鋼が示す焼き入れ性を向上させかつ更に焼き入れおよび焼き戻し後の高強度レベルも助長する元素である。
【００２２】
１つの態様として、Ｃの量を約０．１５重量％未満にすると、そのような鋼の焼き入れ性はあまりにも低くなりかつ鋼の強度を所望レベルにまで高くすることが不可能になる。他方、Ｃ含有量を約０．４０％以上にすると、急冷亀裂および遅延破壊が起こる傾向があることで継ぎ目無し鋼管の製造が複雑になる。従って、１つの態様では、Ｃ含有量を約０．２０−０．３０重量％の範囲にする。
【００２３】
マンガン（Ｍｎ）
マンガンを鋼に添加すると、それは脱酸素および脱硫黄に貢献する。１つの態様では、そのような肯定的効果を得る目的で、Ｍｎの添加量を約０．１重量％以上にしてもよい。その上、Ｍｎを添加するとまた焼き入れ性および強度も向上する。しかしながら、Ｍｎの濃度を高くすると、燐、硫黄および他のトランプ／不純物元素の分離が助長されることで硫化物応力腐食（ＳＳＣ）亀裂抵抗が悪化する可能性がある。従って、１つの態様では、マンガンの含有量を約０．１０から１．００重量％の範囲にする。好適な態様では、Ｍｎの含有量を約０．２０から０．５０重量％の範囲にする。
【００２４】
クロム（Ｃｒ）
クロムを鋼に添加すると強度および焼き戻し抵抗が向上する、と言うのは、クロムは焼き入れ中の焼き入れ性を向上させかつ焼き戻し処理中に炭化物を形成するからである。その目的で、１つの態様では、Ｃｒを約０．４重量％以上添加する。しかしながら、特定の態様では、Ｃｒの濃度を約１．５重量％以上にするとそれの効果が飽和状態になりかつＳＳＣ抵抗も悪化する。このように、１つの態様では、Ｃｒの濃度を約０．４０から１．５重量％の範囲にする。好適な態様では、Ｃｒの濃度を約０．４０から１．０重量％の範囲にする。
【００２５】
ケイ素（Ｓｉ）
Ｓｉは、鋼の中に含有させると脱酸素に貢献する元素である。Ｓｉは鋼の焼き戻し軟化抵抗を向上させることから、Ｓｉを添加するとまた鋼が示す応力腐食亀裂（ＳＳＣ）抵抗も向上する。注目すべきは、Ｓｉ濃度をあまりにも高くすると鋼のじん性およびＳＳＣ抵抗が悪化する可能性があるばかりでなく接着性スケールの生成も助長され得る。１つの態様では、Ｓｉの添加量を約０−０．５重量％の範囲にしてもよい。別の態様では、Ｓｉの濃度を約０．１５から０．４０重量％の範囲にしてもよい。
【００２６】
モリブデン（Ｍｏ）
Ｃｒの場合と同様に、モリブデンは鋼の焼き入れ性を向上させかつ鋼が示す焼き戻し軟化抵抗およびＳＳＣを有意に向上させる。加うるに、Ｍｏはまた燐（Ｐ）が粒界で起こす
分離も防止する。１つの態様では、Ｍｏの含有量を約０．２重量％未満にすると、それの効果が実質的に有意でなくなる。他の態様では、Ｍｏの濃度を約１．５重量％以上にすると、Ｍｏが焼き入れ性および焼き戻しに対する反応に対して示す効果が飽和状態になりかつＳＳＣ抵抗が悪化する。そのような場合には、過剰量のＭｏが微細な針様粒子として沈澱して、それが亀裂開始部位として働く可能性がある。従って、１つの態様では、Ｍｏの含有量を約０．１０から１．０重量％の範囲にする。さらなる態様では、Ｍｏの含有量を約０．３から０．８重量％の範囲にする。
【００２７】
タングステン（Ｗ）
タングステンを添加すると鋼の強度が向上する可能性がある、と言うのは、それは焼き入れ性に肯定的な効果を示しかつ高い焼き戻し軟化抵抗を助長するからである。このような肯定的な効果によって更に鋼が所定強度レベルで示すＳＳＣ抵抗も向上する。加うるに、Ｗは高温耐酸化性を有意に向上させ得る。
【００２８】
その上、鋼が高温焼き戻しで示す強度低下を単にＭｏの添加で補うことを意図すると、大型の針様炭化Ｍｏが沈澱することが理由で鋼の硫化物応力腐食亀裂（ＳＳＣＣ）抵抗が悪化する可能性もある。Ｗが焼き戻し軟化抵抗に対して示す効果はＭｏの効果と同様であり得るが、Ｗが示す拡散速度の方が遅いことが理由で大きな炭化物が生じ難いと言った利点を有する。そのような効果はＷの原子量がＭｏのそれよりも約２倍大きいことによるものである。
【００２９】
Ｗの含有量を高くしてもＷの効果が飽和状態になりかつ分離によって焼き入れと焼き戻し（ＱＴ）を受けさせた鋼が示すＳＳＣ抵抗が悪化する。その上、Ｗを添加した時の効果はＷの濃度を約０．２重量％未満にすると実質的に有意でなくなる可能性がある。従って、１つの態様では、Ｗの含有量を約０．１−１．５重量％の範囲にする。さらなる態様では、Ｗの含有量を約０．２−０．６重量％の範囲にする。
【００３０】
ホウ素（Ｂ）
ホウ素を鋼に少量添加すると焼き入れ性が有意に向上する。加うるに、Ｂを添加すると厚壁ＱＴ管が示すＳＳＣ亀裂抵抗も向上する。１つの態様では、有害な影響を実質的に回避しながら焼き入れ性を向上させる目的でＢの添加量を約１００ｐｐｍ未満に維持する。他の態様では、本鋼組成物に存在させるＢの量を約１０−３０ｐｐｍにする。
【００３１】
アルミニウム（Ａｌ）
アルミニウムは脱酸素に貢献しかつ更に鋼が示すじん性および硫化物応力亀裂抵抗も向上させる。Ａｌは窒素（Ｎ）と反応してＡｌＮ沈澱物を形成し、それが熱処理中のオーステナイト粒子成長を抑制しかつ微細なオーステナイト粒子の形成を助長する。特定の態様では、Ａｌ含有量を約０．００５重量％未満にすると、そのような脱酸素および粒子微調整効果が実質的に有意でなくなる可能性がある。その上、Ａｌ含有量を過剰にすると非金属含有物の濃度が高くなる結果として欠陥部の数が増加することに付随してじん性が低下する可能性もある。１つの態様では、Ａｌ含有量を約０から０．１０重量％の範囲にする。他の態様では、Ａｌ含有量を約０．０２から０．０７重量％の範囲にする。
【００３２】
チタン（Ｔｉ）
チタンの添加量をこれがＮをＴｉＮとして固定するに充分な量にしてもよい。ホウ素含有鋼の場合には、ＢＮの形成を有益に回避することができる。それによってＢが鋼中に溶質として存在することで鋼の焼き入れ性が向上する。
【００３３】
鋼中の溶質であるＴｉ、例えばＴｉＮの形成で使用される量より多い量のＴｉは、鋼の非再結晶化領域を高い変形温度にまで拡張する。直接焼き入れ鋼の場合、溶質であるＴｉ
はまた焼き戻し中に微細な沈澱物を形成することで鋼が焼き戻し軟化に対して示す抵抗も向上させる。
【００３４】
鋼中のＮがＴｉに対して示す親和性は非常に大きいことから、入っているＮの全部が固定されてＴｉＮになるようにしようとする場合には、ＮおよびＴｉ両方の含有量が式１：
Ｔｉの重量％＞（４８／１４）＊Ｎの重量％    （式１）
［式中、元素の量を鋼組成物の総重量を基準にした重量％で示す］
を満足させるようにすべきである。
【００３５】
１つの態様では、Ｔｉ含有量を約０．００５重量％から０．０５重量％の範囲にする。さらなる態様では、Ｔｉの含有量を約０．０１から０．０３重量％の範囲にする。注目すべきは、１つの態様では、Ｔｉの含有量を約０．０５重量％以上にすると鋼のじん性が悪化する可能性がある。
【００３６】
ニオブ（Ｎｂ）
溶質であるニオブは、溶質であるＴｉと同様に、焼き戻し中に非常に微細な窒化炭素（Ｎｂ−窒化炭素）として沈澱しそして鋼が焼き戻し軟化に対して示す抵抗を向上させる。そのような抵抗によって鋼に焼き戻しをより高い温度で受けさせることが可能になる。その上、転位密度がより低くなることに加えてＮｂ−窒化炭素沈澱物が所定強度レベルで示す球状化度合がより高くなることでＳＳＣ抵抗が向上する可能性もある。
【００３７】
Ｎｂ−窒化炭素は穴開け前の高温加熱中の鋼に溶解し、圧延中に沈澱を起こすことはほとんどない。しかしながら、Ｎｂ−窒化炭素は管を静止空気中で冷却している間に微細な粒子として沈澱してくる。そのような微細なＮｂ−窒化炭素粒子の数が比較的多くなると、それらは粒子の粗大化を抑制しかつ焼き入れ段階前のオーステナイト化中に過剰な粒子成長が起こらないようにする。
【００３８】
Ｎｂ含有量を約０．１重量％未満にすると、上述した如きいろいろな効果が有意に起こる一方、Ｎｂ含有量を約０．１重量％以上にすると鋼の熱延性およびじん性の両方が悪化する。従って、１つの態様では、Ｎｂ含有量を約０から０．１０重量％の範囲にする。他の態様では、Ｎｂ含有量を約０．０２から０．０６重量％の範囲にする。
【００３９】
バナジウム（Ｖ）
バナジウムを鋼中に存在させるとそれは焼き戻し中に非常に微細な粒子の形態で沈澱を起こすことで焼き戻し軟化に対する抵抗を向上させる。その結果として、Ｖを添加すると継ぎ目無し管が約６５０℃以上の焼き戻し温度であっても高い強度レベルを達成するに役立ち得る。そのような高い強度レベルは超高強度鋼製管が示すＳＳＣ亀裂抵抗の向上に好ましいものである。バナジウム含有量が約０．１重量％以上の鋼は傾きが非常に急な焼き戻し曲線を示すことで鋼製造工程の制御が低下する。鋼の操作ウインド／工程制御を向上させる目的で、Ｖの含有量を約０．０５重量％以下に制限する。
【００４０】
窒素（Ｎ）
鋼の窒素含有量を低くするにつれてじん性およびＳＳＣ亀裂抵抗が向上する。１つの態様では、Ｎ含有量を約０．０１重量％以下に制限する。
【００４１】
燐（Ｐ）および硫黄（Ｓ）
鋼中の燐および硫黄の濃度を低いレベルに維持する、と言うのは、ＰおよびＳは両方ともＳＳＣＣを助長する可能性があるからである。
【００４２】
Ｐは、鋼中に一般に存在する元素であり、粒界で分離を起こすことが理由で鋼が示すじ
ん性およびＳＳＣ抵抗にとって有害である可能性がある。従って、１つの態様では、Ｐの含有量を約０．０２５重量％以下に制限する。さらなる態様では、Ｐの含有量を約０．０１５重量％以下に制限する。ＳＳＣ亀裂抵抗が向上、特に直接焼き入れ鋼の場合に向上するように、Ｐ含有量を約０．０１０重量％に等しいか或はそれ以下にする。
【００４３】
１つの態様では、鋼のじん性およびＳＳＣ抵抗に有害である含有物の生成を回避する目的で、Ｓを約０．００５重量％以下に制限する。特に、直接焼き入れで製造されたＱ＆Ｔ鋼が示すＳＳＣ亀裂抵抗を高くしようとする場合には、１つの態様として、Ｓを約０．００５重量％に等しいか或はそれ以下に制限しかつＰを約０．０１０重量％にほぼ等しいか或はそれ以下に制限する。
【００４４】
カルシウム（Ｃａ）
カルシウムはＳと化合して硫化物を形成しかつ含有物の形状を丸くすることで鋼が示すＳＳＣ亀裂抵抗を向上させる。しかしながら、鋼の脱酸素が充分でないと、そのような鋼が示すＳＳＣＣ抵抗が悪化する可能性がある。Ｃａ含有量を約０．００１重量％未満にすると、Ｃａの効果が実質的に充分でなくなる。他方、Ｃａの量を過剰にすると製造された鋼製品の表面欠陥の原因になる可能性がありかつ鋼のじん性および耐食性を低下させる可能性がある。１つの態様として、Ｃａを鋼に添加する場合、それの含有量を約０．００１から０．０１重量％の範囲にする。さらなる態様では、Ｃａの含有量を約０．００５重量％未満にする。
【００４５】
酸素（Ｏ）
酸素は一般に鋼中に不純物として存在していてＱＴ鋼のじん性およびＳＳＣＣ抵抗を悪化させ得る。１つの態様では、酸素の含有量を約２００ｐｐｍ未満にする。
【００４６】
銅（Ｃｕ）
鋼中に存在する銅の量を低くすると、接着性腐食生成物層が形成されることで水素が鋼を透過する度合が抑制される。１つの態様では、銅の含有量を約０．１５重量％未満にする。さらなる態様では、Ｃｕの含有量を約０．０８重量％未満にする。
【実施例】
【００４７】
指針式
酸性使用に適した鋼組成物の態様の開発の指針を示す目的で実験式を開発した。この上に示した特性の中の１つ以上に特別な利点を与える組成物を式２に従って同定することができる。その上、約１２０−１４０ｋｓｉ（約８２７−９６５ＭＰａ）の範囲内の降伏強度を示す組成物も式２：
最小＜Ｍｏ／１０＋Ｃｒ／１２＋Ｗ／２５＋Ｎｂ／３＋２５＊Ｂ＜最大      （式２）［式中、元素の量を鋼組成物の総重量を基準にした重量％で示す］
に従って同定することができる。
【００４８】
式２に従う組成物が構築されるか否かを決定する目的で、当該組成物に含める様々な元素の量（重量％）を式２に入れそして式２の計算値を得る。式２の計算値が最小値と最大値の範囲内に入る組成物は式２に従う組成物であると決定する。１つの態様において、式２の最小および最大値はそれぞれ約０．０５−０．３９重量％の範囲内で多様である。別の態様において、式２の最小および最大値はそれぞれ約０．１０−０．２６重量％の範囲内で多様である。
【００４９】
降伏強度が約１２０−１４０ｋｓｉの範囲になることを目標として、式２に従う鋼組成物サンプルを実験室および産業規模で製造することを通していろいろな元素の影響および各鋼化学組成物が穏やかな酸性条件下で示す性能を調査した。
【００５０】
以下の実施例で考察するように、化学組成物および熱処理条件を適切に選択することで良好なＳＳＣ抵抗を示す高強度鋼を得ることができる。
【００５１】
高い鋼焼き入れ性を確保する目的でＭｏ、Ｂ、ＣｒおよびＷの組み合わせを用いる。その上、強度レベルを高くしながらＳＳＣ抵抗が改善されるに充分な焼き戻し中の軟化に対する抵抗および充分な微細構造および沈澱特徴が得られるようにＭｏ、Ｃｒ、ＮｂおよびＷの組み合わせを用いる。
【００５２】
本実施例は開示する組成物の態様を更に例示する目的で示すものでありかつ決して本開示の態様を制限すると解釈されるべきでないことは理解され得るであろう。
【００５３】
表２に、式２に従って構築した３種類の組成物、即ち低Ｍｎ−Ｃｒ変形、Ｖ変形および高Ｎｂ変形（以下の実施例３にサンプル１４、１５および１６としてより詳細に考察）を例示する。特に明記しない限り、元素の量を鋼組成物の総重量を基準にした重量％で示す。
【００５４】
【表２】
2014208913.tif 000004
【００５５】
強度レベルがいろいろなＱＴ鋼が示すじん性を比較する目的で、正規化５０％ＦＡＴＴ（破壊発現転移温度）（選択降伏強度値と呼ぶ）を式３に従って計算した。式３は、ＦＡＴＴをＹＳと対比させた実験データから経験的に引き出した式である。
【００５６】
【数１】
2014208913.tif 000005
【００５７】
簡単に述べると、各サンプル毎に降伏強度と５０％ＦＡＴＴを測定しそして式３を用いて５０％ＦＡＴＴ値を選択降伏強度値に正規化した（１つの態様では約１２２ｋｓｉ）。この正規化によって降伏強度による特性偏差値が有利に実質的に除去されることで、結果に対して１つの役割を果たす他の係数の解析が可能になる。
【００５８】
同様に、降伏強度レベルがいろいろな鋼が示す測定ＫISSC値を比較する目的で、ΔＫISSCをΔＹＳと対比させた実験データから経験的に引き出した式４：
【００５９】
【数２】
2014208913.tif 000006
【００６０】
に従って正規化ＫISSC値を計算した。１つの態様では、ＫISSC値を約１２２ｋｓｉに正規化した。
【００６１】
当該組成物の態様が示す正規化５０％ＦＡＴＴと正規化ＫISSC値の両方ともそれぞれ図２および３に示すようにパケットサイズの逆平方根に関係していることを見いだした。これらの結果は、５０％ＦＡＴＴで測定した如きじん性とＫISSCで測定した如きＳＳＣ抵抗の両方ともパケットサイズの微調整によって改善されることを示している。
【００６２】
Ｑ＆Ｔ材料の沈澱物の形態を比較する目的で、形状係数パラメーターを式５：
形状係数＝４πＡ／Ｐ2        （式５）
［式中、ＡおよびＰは、それぞれ、ある面の上に突き出ている当該粒子の面積および当該粒子の周囲の長さである］
に従って測定した。１つの態様では、自動画像分析が備わっている透過電子顕微鏡（ＴＥＭ）を用いて周囲の長さを測定してもよい。形状係数は、粒子が丸い場合には約１に相当し、そして粒子が細長い場合には約１より小さい。
【００６３】
応力腐食抵抗
応力腐食に対する抵抗をＮＡＣＥ  ＴＭ  ０１７７−９６方法Ａ（一定負荷）に従って実験した。その結果を以下の表３に示す。大きさが約７０ｎｍ以上の沈澱物、例えばセメンタイトなどが示す形状係数が約０．６２に等しいか或はそれ以上の時にはＳＳＣ抵抗が改善されることが観察された。
【００６４】
【表３】
2014208913.tif 000007
【００６５】
前記データおよびさらなる光学顕微鏡法、走査電子顕微鏡法（ＳＥＭ）、透過電子顕微鏡法（ＴＥＭ）、配向画像形成顕微鏡法（ＯＩＭ）およびこれらの組み合わせにより、下記の微細構造および沈澱パラメーターが有益であることを見いだした。
・  鋼の平均パケットサイズ（ｄpacket）が約３μｍ未満。
・  粒径（ｄp）が約７０ｎｍ以上の沈澱物が示す形状係数が約０．６２に等しいか或はそれ以上。
【００６６】
熱処理の管理
熱処理管理（工程制御）の容易さを降伏強度を焼き戻し温度挙動と対比させた傾きを評価することで量化した。代表的な測定値を表４および図４に示す。
【００６７】
【表４】
2014208913.tif 000008
【００６８】
表４に従い、バナジウムを入れると降伏応力−温度曲線の傾きが急になり、このことは、バナジウム含有鋼組成物では良好な工程制御を達成するのが困難であることを示している。
【００６９】
Ｖ含有量を低くした鋼組成物（Ｍｎ−Ｃｒ変形）は、試験を受けさせた他の組成物に比べて傾きが小さい焼き戻し曲線をもたらし、このことは、工程制御能力が改善されると同時にまた高い降伏強度も達成されることを示している。
【実施例１】
【００７０】
水素吸収に対抗する保護層の形成に対して銅含有量が示す影響
【００７１】
ａ）材料
鋼組成物の特定態様の化学組成を表５に示す。とりわけＴｉ、Ｎｂ、Ｖを添加した４種類の中炭素（約０．２２−０．２６重量％）鋼に試験を受けさせた。これらの組成物は主に銅およびモリブデンの添加量が異なり、特に明記しない限り、元素の量を鋼組成物の総重量を基準にした重量％で示す。
【００７２】
【表５】
2014208913.tif 000009
【００７３】
ｂ）微細構造および腐食生成物の特徴付け
サンプル１−４が示す微細構造をｐＨのレベルを変えて走査電子顕微鏡法（ＳＥＭ）およびＸ線回折で検査した。これらの観察の結果を以下に考察する。
ｐＨが２．７の時のＳＥＭ観察
・  腐食生成物層が一般に２層観察された。鋼表面近くに観察された１つの層を内部層として表し、そして内部層の上部に観察された別の層を外部層として表した。
・  内部層には合金用元素が豊富に存在しかつこの層は非化学量論的合金ＦｅＳ［（Ｆｅ、Ｍｏ、Ｃｒ、Ｍｎ、Ｃｕ、Ｎｉ、Ｎａ）ｚ（Ｓ、Ｏ）ｘ］で構成されていた。
・  外部層は多角形態を有する硫化物結晶で構成されていた：Ｆｅ＋ＳまたはＦｅ＋Ｓ＋Ｏ。
・  更に、鋼に存在させるＣｕの含有量を高くすればするほどＳ：Ｏ比が低くなりかつ腐食生成物の付着度が低くなることも観察した。
・  生じた硫化物化合物が示す保護はあまり高くなかった。
ｐＨが２．７の時のＸ線観察
・  Ｘ線分析で内部層はマッキノー鉱（正方ＦｅＳ）であると同定した。
・  鋼表面に近づくにつれて正方ＦｅＳの分率が高くなることを観察した。
・  硫化物腐食生成物中に存在するＳ：Ｏ比が小さくなればなるほど鋼中のＣｕ含有量が高くなりかつ立方ＦｅＳの分率が高くなった。立方ＦｅＳは腐食率がより高いことに関係していた。
ｐＨが４．３の時のＸ線観察
・  接着性マッキノー鉱層のみが存在することを観察した。外部の立方硫化物結晶は観察されなかった。
【００７４】
ｃ）水素透過
・  鋼中のＣｕ濃度が高くなるにつれてマッキノー鉱層中のＳ：Ｏ比が小さくなり、層の間隙率がより高くなった。
・  結果としてまた表面下のＨ濃度も高くなった。
【００７５】
ｄ）重量損失  鋼中のｐＨが約２．７および４．３の時に重量損失が起こることを観察し
た。
【００７６】
ｅ）予備的結論
・  マッキノー鉱および立方ＦｅＳそれぞれの内部および外部腐食生成物が生じた。
・  最初にマッキノー鉱の内部層が固体状態反応によって生じる結果として内部層中に鋼合金用元素が存在した。
・  Ｆｅ（ＩＩ）がマッキノー鉱層から移動して正方および立方ＦｅＳとして沈澱した。・  攻撃性が高い方の環境、例えばｐＨが２．７の環境では立方硫化物が沈澱を起こす。・  Ｃｕ濃度が高ければ高いほど透過性が高いマッキノー鉱層が生じ、その結果としてＨ吸収率が高くなった。
【００７７】
このように、Ｃｕの増加（Ｓ：Ｏの低下）に伴って観察される腐食度合の増大を推進する要因が少なくとも２つ存在することを見いだした、即ち（ａ）腐食生成物の接着性が低い結果としてさらなる腐食に対する腐食層バリヤーが比較的劣ること、および（ｂ）マッキノー鉱の間隙率が高くなることで表面下のＨ濃度が高くなること。
【００７８】
ｆ）物理的特徴付け−硫化物応力亀裂抵抗
・  降伏強度と微細構造が決まっている場合、Ｃｕ含有量が低い鋼が示す腐食抵抗値ＫISSCの方が高かったが、これは、接着性腐食生成物層が生じたことで表面下の水素濃度が低くなったことによるものである。
【実施例２】
【００７９】
Ｗ含有量が高温耐酸化性に対して示す影響
サンプル６Ｃ−９に関して粒子成長、焼き戻し抵抗、セメンタイト形状係数、耐酸化性および耐腐食性を試験し、それらの概略を以下の表６に示すが、特に明記しない限り、元素の量を鋼組成物の総重量を基準にした重量％で示す。
【００８０】
ａ）材料：
【００８１】
【表６】
2014208913.tif 000010
【００８２】
ｂ）粒子成長（ＳＥＭ）
・  オーステナイト化を約９２０−１０５０℃の温度範囲内で起こさせた後に検出した粒子の大きさには実質的な差がなく、このことは、粒子の大きさがＷ含有量から実質的に独立していることを示している。
【００８３】
ｃ）焼き戻し抵抗
・  硬度変化を焼き戻し温度の関数として測定した時に焼き戻し抵抗に対する影響は実質的に全く観察されなかった。
【００８４】
ｄ）セメンタイト形状係数
・  セメンタイトの形状係数にもＳＳＣ抵抗に影響を与えると思われる他の沈澱物の形状係数にも実質的に全く影響がないことを検出した。
【００８５】
ｅ）耐酸化性
・  Ｗ含有組成物に関して９％ＣＯ2＋１８％Ｈ2Ｏ＋３％Ｏ2および９％ＣＯ2＋１８％Ｈ2Ｏ＋６％Ｏ2雰囲気の両方における耐酸化性の改善を約１２００℃−１３４０℃の範囲の温度で検出した。
・  サンプル８および９の各々が示した重量上昇の度合は基礎サンプル６Ｃのそれに比べて低く、従って、酸化度合も低かった。
・  Ｗを添加すると平衡状態において鉄カンラン石の量が増加し、従って酸化速度論的に増加した。Ｗを鋼に添加するとスケール除去プロセスが助長されることで鉄カンラン石生成速度が遅くなると期待する。
【００８６】
ｆ）耐腐食性
・  Ｗを添加すると耐腐食性がもたらされる可能性がある。
・  サンプル８および９の両方ともサンプル６Ｃに比べて耐孔食性が向上したことが分かった。
【実施例３】
【００８７】
酸性使用に適したさらなる鋼組成物の微細構造および物理的特徴付け
サンプル１３Ｃ−１６に関して微細構造検査（ＳＥＭ）、硬度、降伏強度、パケットサイズの関数としてのじん性、沈澱およびＫISSCを試験し、それらの概略を以下の表７に示すが、特に明記しない限り、元素の量を鋼組成物の総重量を基準にした重量％で示す。
【００８８】
ａ）材料：
【００８９】
【表７】
2014208913.tif 000011
【００９０】
特定の態様では、サンプルに産業工程を模擬することを意図した熱間圧延を受けさせた。
【００９１】
ｂ）顕微鏡法
・  焼き入れ鋼の微細構造を検査する目的で配向画像形成顕微鏡法を実施した。
・  焼き入れおよび焼き戻しを受けさせた組成物は全部が焼き入れ後に実質的に完全なマルテンサイト微細構造を示し、パケットサイズは約２．２から２．８μｍの範囲であった。
・  化学的組成を変えても熱処理工程を変えることで同様なパケットサイズを達成することができる。
【００９２】
そのような組成物に焼き入れを受けさせると、各オーステナイト粒子内にマルテンサイトが生じる。各オーステナイト粒子内のマルテンサイトの配向度合を検査することでパケットを同定することができる（亜結晶粒の生成と同様）。隣接して位置するパケットの配向度合が非常に異なる場合、それらは粒界と同様な挙動を示すことで、亀裂の伝播より起こり難くなる。このように、そのようなサンプルはより高いＫISSC値およびより低いＣｈａｒｐｙ転移温度を示す。
【００９３】
ｃ）硬度
・  Ｖ変形組成物（サンプル１５）では沈澱硬化が起こることが理由で所定硬度を達成するには高い焼き戻し温度が必要であった。しかしながら、そのような組成物では焼き戻し曲線の傾きがより急なことで工程制御が複雑になった（表５を参照）。
【００９４】
ｄ）降伏強度
・  「高い」および「低い」降伏強度を得る目的で鋼に熱処理を受けさせた。
・  Ｖの含有量を制限するのが重要であることを見いだした、と言うのは、Ｖを鋼に入れると鋼が焼き戻し温度に非常に敏感になることを確認したからである。
【００９５】
ｅ）パケットサイズと対比させたじん性
・  ５０％ＦＡＴＴはパケットサイズに伴って増大した。
・  ＫISSCはパケットサイズの微調整によってほぼ直線的な様式で改善された（図３）。
【００９６】
ｆ）沈澱（サンプル１３Ｃ、１５、１６）
・  基礎組成物（１３Ｃ）とＮｂ組成物（サンプル１６）の平均沈澱物サイズは匹敵していたが、Ｖ組成物（サンプル１５）では約半分小さく、これは、焼き戻しに対する抵抗および焼き戻し曲線の傾きを説明するものである。
・  サンプル１５および１６ではサンプル１３Ｃに比べて測定形状係数値が高かった。
【００９７】
ｇ）硫化物応力亀裂抵抗
・  サンプル１３Ｃ、１４、１５および１６に関して測定したＫISSC値を降伏強度と対比させてプロット（図１）することでそれらの特性の関係を検査した。
・  ＫISSCと降伏強度の間に良好な相互関係が存在することを観察した。ＹＳが高くなればなるほどＫISSCが低くなった。
・  降伏強度が一定であれば鋼の組成を変えても硫化物応力亀裂抵抗には実質的に統計学的差が存在しないと思われる。このような観察は最終的微細構造（粒子微調整、パケットサイズ、沈澱物の形状および分布）が同様であることによるものであると思われる。
・  降伏強度が約１２２から１２７ｋｓｉ（約８４１から８７６ＭＰａ）のサンプルに応力負荷をＳＭＹＳの約８５％のレベルで受けさせた時、ＶおよびＮｂ組成物は破壊を起こすことなく約７２０時間に及んで耐えた。
【実施例４】
【００９８】
微細構造が水素拡散性に対して示す影響
サンプル１０Ｃ−１２に関して降伏強度および硬度を焼き戻し温度の関数として測定した焼き戻し曲線を検査し、それらの概略を以下の表８に示すが、特に明記しない限り、元素の量を鋼組成物の総重量を基準にした重量％で示す。更に、水素透過度も試験した。
【００９９】
ａ）材料
【０１００】
【表８】
2014208913.tif 000012
【０１０１】
ｂ）焼き戻し曲線（サンプル１０、１１）
・  Ｖが多い材料（サンプル１１）が示した焼き戻し曲線の傾きは非常に急であった（降伏強度および硬度を温度と対比させて測定）。
・  Ｖ含有量を制限すると熱処理工程制御が改善された。
【０１０２】
ｃ）水素透過度（サンプル９、１０、１１）
・  この３種類の鋼が示すＨ捕捉能力は降伏応力が一定であるならば匹敵していた。
・  同様に、この３種類の鋼が示した可逆的Ｈ脱捕捉能力も降伏応力が一定であるならば匹敵していた。
【０１０３】
この上の説明で本教示の基本的な新規特徴を示し、記述しかつ指摘してきたが、当業者は本教示の範囲から逸脱することなくその例示した如き装置の細部の形態をいろいろに削除し、置換しそして変えることばかりでなくそれらを使用することができることは理解されるであろう。従って、本教示の範囲を前記考察に制限すべきでなく、添付請求項で本教示の範囲を限定すべきである。
【図１】
2014208913.tif 000013
【図２】
2014208913.tif 000014
【図３】
2014208913.tif 000015
【図４】
2014208913.tif 000016